"3級アミノ基を有する繰り返し単位を含むブロック鎖Aと、下記式I式中、R1は、水素原子又はC1~C3アルキル基を表し、R2及びR3は、それぞれ独立に、水素原子又はC1~C6アルキル基を表し、Qは、置換基としてアルキル基を有していてもよい含酸素飽和ヘテロ環基、又は、C2~C20アルケニル基を表し、nは、0~6のいずれかの整数を表す。で表される繰り返し単位を含むブロック鎖Bを含有し、アミン価が80mgKOH/g以上250mgKOH/g以下であることを特徴とする共重合体。3級アミノ基を有する繰り返し単位が、下記式II式中、R4は、水素原子又はC1~C3アルキル基を表し、R5及びR6は、それぞれ独立に、C1~C6アルキル基又はC6~C10アリールC1~C6アルキル基を表し、Xは、C1~C10アルキレン基又はC1~C10アルキレン-O-C1~C10アルキレン基を表す。で表される繰り返し単位であることを特徴とする請求項1に記載の共重合体。重量平均分子量Mwと数平均分子量Mnの比Mw/Mnが1.01~2.00であることを特徴とする請求項1又は2に記載の共重合体。重量平均分子量Mwが2,000~50,000であることを特徴とする請求項1~3のいずれかに記載の共重合体。本発明の課題は、優れた顔料分散性能を有する新規共重合体を提供すること、更に、カラーフィルタにおいて、緑色画素の耐熱性を高めることができる顔料分散剤として使用できる新規共重合体を提供することである。本発明者らは、上記課題を解決すべく鋭意研究した結果、3級アミノ基を有する繰り返し単位を含有するブロック鎖と、下記式Iで表される繰り返し単位を含有するブロック鎖を含有し、アミン価が80mgKOH/g以上250mgKOH/g以下であるブロック共重合体を使用することにより、上記の課題を解決できることを見出し、本発明を完成するに至った。すなわち、本発明は、13級アミノ基を有する繰り返し単位を含むブロック鎖Aと、下記式I式中、R1は、水素原子又はC1~C3アルキル基を表し、R2及びR3は、それぞれ独立に、水素原子又はC1~C6アルキル基を表し、Qは、置換基としてアルキル基を有していてもよい含酸素飽和ヘテロ環基、又は、C2~C20アルケニル基を表し、nは、0~6のいずれかの整数を表す。で表される繰り返し単位を含むブロック鎖Bを含有し、アミン価が80mgKOH/g以上250mgKOH/g以下であることを特徴とする共重合体、23級アミノ基を有する繰り返し単位が、下記式II式中、R4は、水素原子又はC1~C3アルキル基を表し、R5及びR6は、それぞれ独立に、C1~C6アルキル基又はC6~C10アリールC1~C6アルキル基を表し、Xは、C1~C10アルキレン基又はC1~C10アルキレン-O-C1~C10アルキレン基を表す。で表される繰り返し単位であることを特徴とする上記1に記載の共重合体、3重量平均分子量Mwと数平均分子量Mnの比Mw/Mnが1.01~2.00であることを特徴とする上記1又は2に記載の共重合体、及び、4重量平均分子量Mwが2,000~50,000であることを特徴とする上記1~3のいずれかに記載の共重合体に関する。本発明の新規共重合体は、優れた顔料分散性能を有し、更に、カラーフィルタにおいて、緑色画素の耐熱性を高めることができる。1共重合体本発明の共重合体は、以下のブロック鎖A及びブロック鎖Bを、それぞれ少なくとも1個含有する。ブロック鎖A:3級アミノ基を有する繰り返し単位を含む。ブロック鎖B:式Iで表される繰り返し単位を含む。また、本発明の共重合体は、上記ブロック鎖A及びブロック鎖B以外に他のブロック鎖を含有していてもよい。1ブロック鎖Aブロック鎖Aにおいて、3級アミノ基を有する繰り返し単位とは、繰り返し単位の側鎖に上記3級アミノ基を有しているものであれば、特に制限されない。具体的には、ブロック鎖Aは、3級アミノ基を有する繰り返し単位の1種又は2種以上が重合したもの及びこれらと他の共重合しうるモノマー由来の繰り返し単位とが共重合したものを包含する。共重合は、ランダム、交互、ブロックなどを包含する。3級アミノ基を有する繰り返し単位上記3級アミノ基を有する繰り返し単位としては、3級アミノ基を有する限り特に制限はないが、例えば、下記一般式IIで表される繰り返し単位が例示される。式II中、式中、R4は、水素原子又はC1~C3アルキル基を表し、R5及びR6は、それぞれ独立に、C1~C6アルキル基又はC6~C10アリールC1~C6アルキル基を表し、Xは、C1~C10アルキレン基又はC1~C10アルキレン-O-C1~C10アルキレン基を表す。ここで、C1~C3アルキル基又はC1~C6アルキル基としては、メチル、エチル、n-プロピル、i-プロピル、n-ブチル、s-ブチル、i-ブチル、t-ブチル、n-ペンチル、n-ヘキシル等が例示される。C1~C10アルキレン基としては、メチレン鎖、エチレン鎖、プロピレン鎖、メチルエチレン鎖、ブチレン鎖、1,2-ジメチルエチレン鎖、ペンチレン鎖、1-メチルブチレン鎖、2-メチルブチレン鎖又はヘキシレン鎖等が例示される。C6~C10アリールC1~C6アルキル基としては、ベンジル、フェネチル、3-フェニル-n-プロピル、1-フェニル-n-へキシル、ナフタレン-1-イルメチル、ナフタレン-2-イルエチル、1-ナフタレン-2-イル-n-プロピル、インデン-1-イルメチル等が例示される。式IIで表される繰り返し単位の原料となるモノマーとしては、ジメチルアミノエチルメタアクリレート、ジメチルアミノプロピルメタアクリレート、ジメチルアミノブチルメタアクリレート、ジエチルアミノエチルメタアクリレート、ジエチルアミノプロピルメタアクリレート、ジエチルアミノブチルメタアクリレート、ジメチルアミノエトキシエチルメタアクリレート、ジメチルアミノエトキシプロピルメタアクリレート、ジエチルアミノブトキシブチルメタアクリレート等が例示される。他の含有しうる繰り返し単位ブロック鎖A中の他の含有しうる繰り返し単位としては、メタアクリル酸系モノマー、芳香族ビニル系モノマー、共役ジエン系モノマー等由来の繰り返し単位が例示される。上記繰り返し単位の原料となるメタアクリル酸系モノマー、芳香族ビニル系モノマー、共役ジエン系モノマーとしては以下のものが例示される。メタアクリル酸系モノマーとしては、メタアクリル酸;メタアクリル酸メチル、メタアクリル酸エチル、メタアクリル酸n-プロピル、メタアクリル酸i-プロピル、メタアクリル酸n-ブチル、メタアクリル酸i-ブチル、メタアクリル酸s-ブチル、メタアクリル酸t-ブチル、メタアクリル酸ヘキシル、メタアクリル酸グリシジル、メタアクリル酸シクロヘキシル、メタアクリル酸2-エチルへキシル、メタアクリル酸1-エチルシクロヘキシル、メタアクリル酸ベンジル等のメタアクリル酸エステル化合物;2-メトキシエチルメタアクリレート、メトキシポリエチレングリコールエチレングリコールの単位数は2~100メタアクリレート、エトキシポリエチレングリコールメタアクリレート、フェノキシポリエチレングリコールメタアクリレート等を例示することができ、これらは1種単独で、あるいは2種以上混合して、用いることができる。芳香族ビニル系モノマーとしては、スチレン;o-メチルスチレン、p-メチルスチレン、p-t-ブチルスチレン、α-メチルスチレン、p-t-ブトキシスチレン、m-t-ブトキシスチレン、p-1-エトキシエトキシスチレン、2,4-ジメチルスチレン、ビニルアニリン、ビニル安息香酸等のスチレン誘導体;2-ビニルピリジン、4-ビニルピリジン、2-ビニルキノリン、4-ビニルキノリン、2-ビニルチオフェン、4-ビニルチオフェン等のヘテロアリール化合物;ビニルナフタレン、ビニルアントラセン等を挙げることができ、これらは1種単独で、あるいは2種以上混合して、用いることができる。共役ジエン系モノマーとしては、1,3-ブタジエン、イソプレン、2-エチル-1,3-ブタジエン、2-t-ブチル-1,3-ブタジエン、2-フェニル-1,3-ブタジエン、2,3-ジメチル-1,3-ブタジエン、1,3-ペンタジエン、2-メチル-1,3-ペンタジエン、3-メチル-1,3-ペンタジエン、1,3-ヘキサジエン、2-メチル-1,3-オクタジエン、4,5-ジエチル-1,3-オクタジエン、3-ブチル-1,3-オクタジエン、1,3-シクロペンタジエン、1,3-シクロヘキサジエン、1,3-シクロオクタジエン、1,3-トリシクロデカジエン、ミルセン、クロロプレン等を挙げることができ、これらは1種単独で、あるいは2種以上混合して、用いることができる。2ブロック鎖Bブロック鎖Bは、式Iで表される繰り返し単位の1種又は2種以上が重合したもの及びこれらと他の共重合しうるモノマー由来の繰り返し単位とが共重合したものを包含する。共重合は、ランダム、交互、ブロックなどを包含する。式Iで表される繰り返し単位ブロック鎖Bは、次式Iで表される繰り返し単位の少なくとも1種を含有する。式I中、R1は、水素原子又はC1~C3アルキル基を表し、R2及びR3は、それぞれ独立に、水素原子又はC1~C6アルキル基を表し、Qは、置換基を有していてもよい含酸素飽和ヘテロ環基、又は、C2~C20アルケニル基を表し、nは、0~6のいずれかの整数を表す。本発明において、R1のC1~C3アルキル基、C1~C6アルキル基としては、上記3級アミノ基を有する繰り返し単位の式IIにおけるものと同様のものを例示できる。本発明において、Qの含酸素飽和ヘテロ環基は、環上の任意の炭素原子に置換基を有していてもよい。含酸素飽和へテロ環基とは、酸素原子を少なくとも1個含み、更にN,S及びOから選ばれるヘテロ原子を1つ含んでいてもよい3~8員飽和ヘテロ環を意味し、好ましくは、3~6員飽和へテロ環である。ここで、含酸素飽和へテロ環基としては、オキシラニル基、オキセタニル基、テトラヒドロフラニル基、テトラヒドロピラニル基、モルホルニル基及びチオモルホルニル基等を例示することができる。これらのうち、好ましくは、オキシラニル基、オキセタニル基、テトラヒドロフラニル基及びテトラヒドロピラニル基等の架橋性官能基である。含酸素飽和ヘテロ環基の置換基とは、C1~6アルキル基である。C1~C6アルキル基としては、上記3級アミノ基を有する繰り返し単位の式IIにおけるものと同様のものを例示できる。QのC2~C20アルケニル基としては、例えば、ビニル基、1-プロペニル基、2-プロペニル基、1-ブテニル基、2-ブテニル基、3-ブテニル基、1-メチル-2-プロペニル基、2-メチル-2-プロペニル基、1-ペンテニル基、2-ペンテニル基、3-ペンテニル基、4-ペンテニル基、1-メチル-2-ブテニル基、2-メチル-2-ブテニル基、1-ヘキセニル基、2-ヘキセニル基、3-ヘキセニル基、4-ヘキセニル基、5-ヘキセニル基、ヘプテニル基、オクテニル基、デセニル基、ぺンタデセニル基、エイコセニル基、トリコセニル基等が挙げられる。これらのうち好ましくは、C2~C6アルケニル基である。式Iで表される繰り返し単位の原料となるモノマーとしては、メタアクリル酸オキセタン-2-イルメチル、メタアクリル酸オキセタン-3-イルメチル、メタアクリル酸2-メチルオキセタン-2-イルメチル、メタアクリル酸3-メチルオキセタン-3-イルメチル、メタアクリル酸2-エチルオキセタン-2-イルメチル、メタアクリル酸3-エチルオキセタン-3-イルメチル、メタアクリル酸3-プロピルオキセタン-3-イルメチル、メタアクリル酸2-オキセタン-2-イルエチル、メタアクリル酸2-オキセタン-3-イルエチル、メタアクリル酸テトラヒドロフラン-2-イルメチル、メタアクリル酸テトラヒドロフラン-3-イルメチル、メタアクリル酸2-メチルテトラヒドロフラン-2-イルメチル、メタアクリル酸3-メチルテトラヒドロフラン-3-イルメチル、メタアクリル酸5-メチルテトラヒドロフラン-2-イルメチル、メタアクリル酸4-メチルテトラヒドロフラン-2-イルメチル、メタアクリル酸3-メチルテトラヒドロフラン-2-イルメチル、メタアクリル酸2-メチルテトラヒドロフラン-3-イルメチル、メタアクリル酸5-メチルテトラヒドロフラン-3-イルメチル、メタアクリル酸4-メチルテトラヒドロフラン-3-イルメチル、メタアクリル酸2-テトラヒドロフラン-3-イルエチル、メタアクリル酸オキシラン-2-イルメチル、メタアクリル酸3-メチルオキシラン-2-イルメチル、メタアクリル酸2-メチルオキシラン-2-イルメチル等や、メタアクリル酸アリル、メタアクリル酸2-メチルアリル、メタアクリル酸、メタアクリル酸E-ブテン-2-イル、メタアクリル酸Z-ブテン-2-イル、メタアクリル酸3-ブテニル、メタアクリル酸3-メチル-3-ブテニル、メタアクリル酸E-ペンテン-3-イル、メタアクリル酸Z-ペンテン-3-イル、メタアクリル酸3-メチル-2-ブテニル等を例示することができる。他の含有しうる繰り返し単位ブロック鎖B中の他の含有しうる繰り返し単位としては、メタアクリル酸系モノマー、芳香族ビニル系モノマー、共役ジエン系モノマー等由来の繰り返し単位が例示される。上記繰り返し単位の原料となるメタアクリル酸系モノマー、芳香族ビニル系モノマー、共役ジエン系モノマーとしては以下のものが例示される。メタアクリル酸系モノマーとしては、メタアクリル酸;メタアクリル酸メチル、メタアクリル酸エチル、メタアクリル酸n-プロピル、メタアクリル酸i-プロピル、メタアクリル酸n-ブチル、メタアクリル酸i-ブチル、メタアクリル酸s-ブチル、メタアクリル酸t-ブチル、メタアクリル酸ヘキシル、メタアクリル酸グリシジル、メタアクリル酸シクロヘキシル、メタアクリル酸2-エチルへキシル、メタアクリル酸1-エチルシクロヘキシル、メタアクリル酸ベンジル等のメタアクリル酸エステル化合物;2-メトキシエチルメタアクリレート、メトキシポリエチレングリコールエチレングリコールの単位数は2~100メタアクリレート、エトキシポリエチレングリコールメタアクリレート、フェノキシポリエチレングリコールメタアクリレート等を例示することができ、これらは1種単独で、あるいは2種以上混合して、用いることができる。芳香族ビニル系モノマーとしては、スチレン;o-メチルスチレン、p-メチルスチレン、p-t-ブチルスチレン、α-メチルスチレン、p-t-ブトキシスチレン、m-t-ブトキシスチレン、p-1-エトキシエトキシスチレン、2,4-ジメチルスチレン、ビニルアニリン、ビニル安息香酸等のスチレン誘導体;2-ビニルピリジン、4-ビニルピリジン、2-ビニルキノリン、4-ビニルキノリン、2-ビニルチオフェン、4-ビニルチオフェン等のヘテロアリール化合物;ビニルナフタレン、ビニルアントラセン等を挙げることができ、これらは1種単独で、あるいは2種以上混合して、用いることができる。共役ジエン系モノマーとしては、1,3-ブタジエン、イソプレン、2-エチル-1,3-ブタジエン、2-t-ブチル-1,3-ブタジエン、2-フェニル-1,3-ブタジエン、2,3-ジメチル-1,3-ブタジエン、1,3-ペンタジエン、2-メチル-1,3-ペンタジエン、3-メチル-1,3-ペンタジエン、1,3-ヘキサジエン、2-メチル-1,3-オクタジエン、4,5-ジエチル-1,3-オクタジエン、3-ブチル-1,3-オクタジエン、1,3-シクロペンタジエン、1,3-シクロヘキサジエン、1,3-シクロオクタジエン、1,3-トリシクロデカジエン、ミルセン、クロロプレン等を挙げることができ、これらは1種単独で、あるいは2種以上混合して、用いることができる。3その他の事項共重合体中のブロック鎖A、ブロック鎖B以外の含有しうるブロック鎖本発明の共重合体は、ブロック鎖A及びB以外に、他のブロック鎖を有していてもよい。そのような他のブロック鎖としては、メタアクリル酸系モノマー、芳香族ビニル系モノマー、共役ジエン系モノマー等由来の繰り返し単位を含有するブロック鎖が挙げられる。これらのブロック鎖としては、単独重合したブロック鎖、ランダム共重合したブロック鎖、交互共重合したブロック鎖等が例示される。メタアクリル酸系モノマー、芳香族ビニル系モノマー、共役ジエン系モノマー等については、上記と同様のものが例示される。共重合体中のブロック鎖Aとブロック鎖Bの比、アミン価及び分子量等の物性本発明の共重合体中のブロック鎖Aとブロック鎖Bの比は、特に制限はないが、重量比で、20~80対80~20、好ましくは、40~60対60~40である。また、共重合体のアミン価は、80mgKOH/g以上250mgKOH/g以下、好ましくは120mgKOH/g以上250mgKOH/g以下、さらに好ましくは140mgKOH/g以上200mgKOH/g以下である。アミン価は、電位差自動滴定装置京都電子工業株式会社製AT-510により測定することができる。また、GPCを用いて測定した、重量平均分子量は、1,000~200,000であり、分散剤としては2,000~50,000が好ましく、より好ましくは5,000~30,000である。GPCを用いて測定した、重量平均分子量と数平均分子量との比は、1.0~2.5であり、分散剤としては特に、1.0~2.0が好ましい。2共重合体の製造法本発明のブロック共重合体の製造方法は、特に制限されず、公知の方法により製造することができるが、たとえば、モノマーをリビング重合で重合させ、ブロック共重合体とすることができる。リビング重合としてはリビングラジカル重合、リビングアニオン重合が挙げられるが、このうちリビングアニオン重合がさらに好ましい。ブロック共重合体とするには、ブロック鎖A又はBのモノマーを重合した後、連続的に別のブロックのモノマーを重合させてブロック共重合体化してもよいし、ブロック鎖Aとブロック鎖Bの各モノマーを別々に反応させてブロックを作製した後、各ブロックを結合してもよい。リビングアニオン重合は、厳密に組成や分子量をコントロールすることができる点から好ましい。リビングアニオン重合でブロック共重合体を製造する場合には、例えば、添加剤および重合開始剤を付加した溶媒に、所望のモノマーを滴下して重合することができる。この際、所望の配列のブロックポリマーとするためには、各ブロックのモノマーを、所望の配列になるよう順次滴下して、反応させる。あるブロックのモノマーを重合し、次のブロックのモノマーを重合するには、先のブロックの重合反応の終了後、次のブロックのモノマーの滴下を開始する。重合反応の進行は、モノマーの残量をガスクロマトグラフィーや液体クロマトグラフフィーで検出することによって確認できる。また、先のブロックのモノマー滴下終了後、モノマーや溶媒の種類により異なるが、1分から1時間攪拌後、次のブロックのモノマーの滴下を開始することもできる。各ブロックに複数種類のモノマーが含まれる場合には、それらを別々に滴下してもよいし、同時に滴下することもできる。リビングラジカル重合で製造する場合には、リビングアニオン重合と同様に反応を行うこともできるし、あるブロックのモノマーを重合後、次のモノマーを重合する前に、一旦重合体を精製して、先の反応のモノマーの残を除去した後に、次のモノマーを重合することもできる。各ブロックのモノマー同士が互いに混入しないことが好ましい場合には、重合体の精製を行うことが好ましい。モノマーの重合に使用するアニオン重合開始剤としては、求核剤であって、アニオン重合性モノマーの重合を開始させる働きを有するものであれば特に制限されるものではなく、例えば、アルカリ金属、有機アルカリ金属化合物等を使用することができる。アルカリ金属としては、リチウム、ナトリウム、カリウム、セシウム等が挙げられる。有機アルカリ金属化合物としては、上記アルカリ金属のアルキル化物、アリル化物、アリール化物や、リチウムアミド化合物等が挙げられる。具体的には、エチルリチウム、n-ブチルリチウム、sec-ブチルリチウム、t-ブチルリチウム、エチルナトリウム、リチウムビフェニル、リチウムナフタレン、リチウムトリフェニル、ナトリウムナフタレン、カリウムナフタレン、2-リチオイソ酪酸メチル、2-リチオイソ酪酸エチル、2-リチオイソ酪酸イソプロピル、α-メチルスチレンナトリウムジアニオン、1,1-ジフェニルヘキシルリチウム、1,1-ジフェニル-3-メチルペンチルリチウム、1,4-ジリチオ-2-ブテン、1,6-ジリチオヘキサン、ポリスチリルリチウム、クミルカリウム、クミルセシウム、リチウムジメチルアミド、リチウムジエチルアミド、リチウムジブチルアミド、リチウムジプロピルアミド、リチウムジイソプロピルアミド、リチウムジヘプチルアミド、リチウムジヘキシルアミド、リチウムジオクチルアミド等を使用できる。これらのアニオン重合開始剤は1種単独で、又は2種以上を組み合わせて用いることができる。アニオン重合開始剤の使用量は、用いるアニオン重合性モノマー全体に対して、通常0.0001~0.2当量、好ましくは0.0005~0.1当量である。この範囲のアニオン重合開始剤を用いることによって、目的とする重合体を収率よく製造することができる。本発明における重合温度は、移動反応や停止反応などの副反応が起こらず、モノマーが消費され重合が完結する温度範囲であれば特に制限されないが、-100°C以上溶媒沸点以下の温度範囲で行なわれることが好ましい。また、モノマーの重合溶媒に対する濃度は、特に制限されないが、通常、1~40重量であり、2~15重量であることが好ましい。本発明の製造方法に用いられる重合溶媒は、重合反応に関与せず、かつ重合体と相溶性のある溶媒であれば特に制限されず、具体的には、ジエチルエーテル、テトラヒドロフランTHF、ジオキサン、トリオキサンなどのエーテル系化合物、テトラメチルエチレンジアミン、ヘキサメチルホスホリックトリアミドなどの第3級アミンなどの極性溶媒や、ヘキサンやトルエンなどの脂肪族、芳香族又は脂環式炭化水素化合物などの非極性溶媒又は低極性溶媒を例示することができる。これらの溶媒は、1種単独で、又は2種以上の混合溶媒として用いることができる。本発明の製造方法においては、非極性溶媒又は低極性溶媒を極性溶媒と併用した場合でも、精度よく重合をコントロールすることができ、例えば、非極性溶媒又は低極性溶媒は、溶媒全体に対して、5vol以上用いることができ、20vol以上用いてもよく、50vol以上用いてもよい。本発明においては、必要に応じて、ジエチル亜鉛等のジアルキル亜鉛、ジブチルマグネシウム等のジアルキルマグネシウム、トリエチルアルミニウム等の有機金属を、重合安定化剤、モノマーや溶媒の精製剤として使用することもできる。本発明においては、必要に応じてアルカリ金属塩、またはアルカリ土類金属塩などの添加剤を、重合開始時又は重合中に添加することができる。このような添加剤として、具体的には、ナトリウム、カリウム、バリウム、マグネシウムの硫酸塩、硝酸塩、ホウ酸塩などの鉱酸塩やハロゲン化物を例示することができ、より具体的には、リチウムやバリウムの塩化物、臭化物、ヨウ化物や、ホウ酸リチウム、硝酸マグネシウム、塩化ナトリウム、塩化カリウムなどを挙げることができる。これらの中でも、リチウムのハロゲン化物、例えば塩化リチウム、臭化リチウム、ヨウ化リチウム、フッ化リチウムが好ましく、塩化リチウムが特に好ましい。3本発明の共重合体の用途本発明の共重合体は、塗料、印刷インク、インクジェットインク、カラーフィルタ用顔料分散物等における各種の有機顔料の分散を始め、金属酸化物、金属水酸化物、金属炭酸塩、金属硫酸塩、金属ケイ酸塩、金属窒化物等の無機粒子の分散やカーボンナノチューブの分散に有用である。特に、カラーフィルタ用顔料分散物における顔料分散にきわめて有用である。実施例以下実施例を用いて本発明を詳細に説明するが、本発明の技術的範囲はこれらの例示に限定されるものではない。1000mLフラスコにテトラヒドロフラン以下、THFと略すことがある470.2g、塩化リチウム2.6重量濃度THF溶液91.5gを加え、-60°Cまで冷却した。n-ブチルリチウム12.2g15.4重量濃度ヘキサン溶液を加え、5分間撹拌後、ジフェニルエチレン4.9gを加えて15分間撹拌した。メタクリル酸メチル以下、MMAと略すことがある67.3g、メタクリル酸テトラヒドロフルフリル以下、THFMAと略すことがある28.3gの混合液を滴下し、15分間反応を継続した。そしてガスクロマトグラフィー以下、GCと略すにより、モノマーの消失を確認した。次にメタクリル酸2-ジメチルアミノエチル以下、DMMAと略すことがある47.3gを滴下し、滴下後30分反応継続した。そして、GCにより、モノマーの消失を確認した後、メタノール4.8gを加えて反応を停止した。得られた共重合体をゲルパーミィエイションクロマトグラフィー以下、GPCと略す移動相DMF、PMMAスタンダードにより分析し、分子量Mwが9670、分子量分布Mw/Mnが1.14、組成比がDMMA-[MMA/THFMA]=33-[47/20]重量の共重合体であることを確認した。また、アミン価は130mgKOH/gであった。2000mLフラスコにTHF935.7g、塩化リチウム3.9重量濃度THF溶液23.8gを加え、-60°Cまで冷却した。n-ブチルリチウム19.2g15.4重量濃度ヘキサン溶液を加え、10分間撹拌後、ジイソプロピルアミン4.5gを加えて15分間撹拌し、次いでイソ酪酸メチル4.5gを加えさらに15分間撹拌した。MMA57.3g、メトキシポリエチレングリコールモノメタクリレートPME-200日油株式会社製42.8g、THFMA37.7gの混合液を滴下し、15分間反応を継続した。GCにより、モノマー消失を確認した後、DMMA112.3gを滴下し、滴下後30分反応継続した。GCにより、モノマー消失を確認した後、メタノール6.9gを加えて反応を停止した。得られた共重合体を40重量濃度のプロピレングリコールモノメチルエーテルアセテート以下、PGMEAと略す溶液に調整した。得られた共重合体をGPC移動相DMF、PMMAスタンダードにより分析し、分子量Mwが10100、分子量分布Mw/Mnが1.22、組成比がDMMA-[MMA/PME-200/THFMA]=45-[23/17/15]重量の共重合体であることを確認した。また、アミン価は158mgKOH/gであった。2000mLフラスコにTHF991.1g、塩化リチウム1.7gを加え、-60°Cまで冷却した。n-ブチルリチウム19.0g15.4重量濃度ヘキサン溶液を加え、10分間撹拌後、ジイソプロピルアミン4.2gを加えて15分間撹拌し、次いでイソ酪酸メチル4.1gを加えさらに15分間撹拌した。メタクリル酸n-ブチル以下、nBMAと略す71.1g、メトキシポリエチレングリコールモノメタクリレートPME-200日油株式会社製48.3g、THFMA22.8g、メタクリル酸2-エトキシエチル以下、EEMAと略す31.4gの混合液を滴下し、15分間反応を継続した。GCにより、モノマー消失を確認した後、DMMA126.5gを滴下し、滴下後30分反応継続した。GCにより、モノマー消失を確認した後、メタノール6.1gを加えて反応を停止した。得られた前駆体ポリマーの30重量濃度のPGMEA溶液に調整後、水130gを加え、100°Cに加温し7時間反応させた。水分を留去し、40重量濃度のPGMEA溶液に調整した。得られた共重合体をGPC移動相DMF、PMMAスタンダードにより分析し、分子量Mwが10640、分子量分布Mw/Mnが1.27、組成比がDMMA-[nBMA/PME200/THFMA/MA]=44-[25/17/8/6]重量の共重合体であることを確認したMAは、メタクリル酸を表す。アミン価は149mgKOH/gであった。比較例11000mLフラスコにTHF524.3g、塩化リチウム4.1重量濃度THF溶液49.6gを加え、-60°Cまで冷却した。n-ブチルリチウム10.8g15.4重量濃度ヘキサン溶液を加え、10分間撹拌後、ジイソプロピルアミン2.3gを加えて15分間撹拌し、次いでイソ酪酸メチル2.4gを加えさらに15分間撹拌した。MMA52.8g、PME-200日油株式会社製22.4gの混合液を滴下し、15分間反応を継続した。GCにより、モノマー消失を確認した後、DMMA36.9gを滴下し、滴下後30分反応継続した。GCにより、モノマー消失を確認した後、メタノール3.8gを加えて反応を停止した。得られた共重合体をGPC移動相DMF、PMMAスタンダードにより分析し、分子量Mwが9300、分子量分布Mw/Mnが1.19、組成比がDMMA-[MMA/PME-200]=33-[47/20]重量の共重合体であることを確認した。また、アミン価は113mgKOH/gであった。比較例21000mLフラスコにTHF472.2g、塩化リチウム2.6重量濃度THF溶液90.2gを加え、-60°Cまで冷却した。n-ブチルリチウム12.2g15.4重量濃度ヘキサン溶液を加え、5分間撹拌後、ジフェニルエチレン4.8gを加えて15分間撹拌した。MMA47.8g、PME-200日油株式会社製24.7g、THFMA25.0gの混合液を滴下し、15分間反応を継続した。GCにより、モノマー消失を確認した後、DMMA27.3gを滴下し、滴下後30分反応継続した。GCにより、モノマー消失を確認した後、メタノール4.6gを加えて反応を停止した。得られた共重合体を40重量濃度のPGMEA溶液に調整した。得られた共重合体をGPC移動相DMF、PMMAスタンダードにより分析し、分子量Mwが11280、分子量分布Mw/Mnが1.16、組成比がDMMA-[MMA/PME-200/THFMA]=22-[38/20/20]重量の共重合体であることを確認した。また、アミン価は74mgKOH/gであった。顔料分散液の調製及び評価上記実施例1~3及び比較例1~2で得られた共重合体溶液について、固形分濃度を40重量濃度のPGMEA溶液に調整した後、これらを顔料分散剤として用いて、以下の顔料分散液を調製した。顔料としてC.I.ピグメントグリーン58を12重量部及びC.I.ピグメントイエロー138を3重量部、顔料分散剤として上記実施例1~3及び比較例1~2で得られたいずれかの共重合体溶液を10重量部、溶媒としてPGMEA75重量部を用いて、ビーズミルにより12時間混合分散して顔料分散液を調製した。その結果、実施例1~3及び比較例1で得られた共重合体溶液を用いて調製された顔料分散液は、鮮やかな緑色を示し、40°Cで1週間保管した後も、調製直後と変わらぬ粘度値を示した。但し、実施例1及び比較例1で得られた共重合体溶液を用いて調製された顔料分散液は、実施例2及び実施例3で得られた共重合体溶液を用いて調製された顔料分散液に比べて、初期粘度が30程度高く、チキソトロピー性も若干悪かった。一方、比較例2で得られた共重合体を用いて調製された顔料分散液は、鮮やかな緑色を示したが、実施例2及び実施例3で得られた共重合体溶液を用いて調製された顔料分散液に比べて、初期粘度が100程度高く、チキソトロピー性も悪かった。比較例2で得られた共重合体を用いて調製された顔料分散液は、40°Cで1週間保管した後、粘度値が調製直後対比で50増加した。また、得られた顔料分散液をポリメタクリル酸メチルの40重量溶液にて希釈し、ガラス基板に塗布した後、230°Cで1時間加熱し緑色の塗膜を得た。得られた塗膜を光学顕微鏡にて確認したところ、実施例1~3及び比較例2で得られた共重合体を用いて調製された顔料分散液については、塗膜上に異物は全く認められなかった。一方、比較例1で得られた共重合体を用いて調製された顔料分散液については、塗膜上に数μm~数十μmサイズの異物の発生が認められた。"